АНТИ-ТРЕКИНГОВАЯ АРАМИДНАЯ НИТЬ

4
7
1. Арамидная комплексная нить, обработанная отделочным составом, содержащим органическое вещество, причем количество органического вещества в отделочном составе выбрано так, что отделочный состав имеет проводимость от 0,2 мСм/см до 200 мСм/см, измеренную при 50% содержания отделочного состава в воде при 20°С, а количество отделочного состава на нити выбрано таким, чтобы нить имела удельное электрическое сопротивление от 4·10 до 1,2·10 Ом·см.
2. Арамидная комплексная нить по п.1, в которой количество органического вещества в отделочном составе выбирается таким, чтобы проводимость отделочного состава составляла от 1 мСм/см до 50 мСм/см.
4
6
3. Арамидная комплексная нить по п.1 или 2, в которой количество органического вещества в отделочном составе и количество отделочного состава на нити выбирается так, чтобы получить нить, имеющую удельное электрическое сопротивление от 7·10 до 1·10Ом·см.
4. Арамидная комплексная нить по п.1, отличающаяся тем, что нить содержит от 1 до 30 мас.%, желательно от 8 до 22 мас.% отделочного состава.
5. Арамидная комплексная нить по п.1, в которой органическое вещество содержит, по меньше мере, одну статически заряжаемую группу кислоты или основания, которые могут быть в форме соли.
6. Арамидная комплексная нить по п.5, в которой органическое вещество содержит, по меньше мере, одну группу из карбоксильных, фосфонатных, фосфатных, сульфонатных, сульфатных и аминных групп или в которой органическое вещество представляет собой производное имидазола или соединение четвертичного аммония.
7. Арамидная комплексная нить по п.6, в которой упомянутое органическое вещество представляет собой соль (алкил)фосфата, (алкил)фосфоната или соединение четвертичного аммония.
8. Арамидная комплексная нить по п.1, в которой арамид представляет собой поли(п-фенилен терефталамид) (РРТА).
9. Арамидная комплексная нить по п.8, в которой арамид имеет модуль упругости >90 ГПа.
10. ADSS кабель, армированный пучками арамидной комплексной нити по любому из пп.1-9.
11. ADSS кабель по п.10, в котором отдельный пучок нитей имеет линейную плотность от 1000 до 40000 дтекс.
12. ADSS кабель по п.10 или 11, в котором внешнее защитное покрытие изготовлено из дугостойкого полимера.
4
7
13. Способ изготовления ADSS кабеля по любому из пп.10-12, в котором арамидную комплексную нить обрабатывают отделочным составом, содержащим органическое вещество, где количество органического вещества в отделочном составе выбирается таким, чтобы придать отделочному составу проводимость от 0,2 мСм/см до 200 мСм/см, при измерении для 50 мас.% отделочного состава в воде при 20°С, и в котором количество отделочного состава на нити выбирают таким, чтобы придать нити удельное электрическое сопротивление от 4·10до 1,2·10 Ом·см, и последующую вставку пучков нити в кабель, содержащий компоненты, которые обычно применяются для ADSS кабелей.